(57)【要約】【課題】  ポリエステルの優れた特性を有しつつ充分な遮光性を得、且つ金型通りの形状に容易にブロー成形でき、経済性及びリサイクル性に優れた遮光性容器及びその製造方法を提供する。【解決手段】  ポリエステル製のプリフォームを約１００℃に予備加熱し、このプリフォームをブロー成形機により短時間で再加熱して、プリフォームの外表面の温度を約１６０℃、内表面の温度を約１４０℃に昇温させ、そのあと二軸延伸ブロー成形して、容器５の少なくとも胴部３の側壁１３の全厚みｔの一部に球晶化部分１４を生じさせ、可視光に対する側壁１３の全光線透過度４０％以下に引き下げることで、上記の課題を達成できる。【選択図】  図１
2006321152.tif 000002
【特許請求の範囲】
【請求項１】
口部、胴部及び底部からなるポリエステル製の容器の口部及び底部においては厚み方向
の一部または全部を球晶化し、胴部においては厚み方向の一部を球晶化させてなり、可視
光（４００〜７００ｎｍ）に対する前記厚み方向の前記波長範囲の平均全光線透過度を６
５％以下としたことを特徴とする遮光性容器。
【請求項２】
前記厚み方向の一部における球晶化部分は、全厚みの１０ないし６０％の範囲である請
求項１記載の遮光性容器。
【請求項３】
前記厚み方向の一部における球晶化部分は、２０μｍ以上である請求項１または２記載
の遮光性容器。
【請求項４】
前記球晶の球径は、１μｍ以上である請求項１ないし３のいずれか１項記載の遮光性容
器。
【請求項５】
前記容器は、ポリエステルを二軸延伸ブロー成形してなるものである請求項１ないし４
のいずれか１項記載の遮光性容器。
【請求項６】
前記ポリエステルは、ホモ−ポリエチレンテレフタレートである請求項１ないし５のい
ずれか１項記載の遮光性容器。
【請求項７】
前記遮光性容器が、内外層がポリエステルからなり、その内部にバリア層および／また
は酸素吸収層を有する積層体から構成されてなる請求項１ないし６のいずれか１項記載の
遮光性容器。
【請求項８】
ポリエステル製のプリフォームを予備加熱により６０ないし１２０℃に加熱し、該予備
加熱後のプリフォームをブロー成形機により、３０秒以下でプリフォームの外表面温度及
び内表面温度のいずれか一方を１２０ないし１９０℃とし、いずれか他方をそれよりも低
くなるように再加熱した後、該プリフォームを二軸延伸ブロー成形することを特徴とする
遮光性容器の製造方法。
【請求項９】
前記ブロー成形が、縦方向の延伸倍率が２倍未満、横方向の延伸倍率が３倍未満の二軸
延伸ブロー成形である請求項８記載の遮光性容器の製造方法。
【発明の詳細な説明】
【技術分野】
【０００１】
本発明は、各種果汁飲料、栄養剤、医薬品、医薬部外品などの可視光によって変質する
内容物成分の保護のため、可視光の一部を遮断できるポリエステル製の遮光性容器及びそ
の製造方法に関するものであって、より詳しくは、容器の胴部のみならず、肩部、底部を
含めた容器全体が可視光を遮光出来るポリエステル製の遮光性容器及びその製造方法に関
する。
【背景技術】
【０００２】
遮光性容器は、ビールビンや医薬品向けの茶色や緑色のビンに代表されるように、内容
物成分が各種光線により変質するのを防止するためのものである。また、この遮光性容器
は、医薬品向けのように厳格に遮光性を要求されないまでも、各種の果汁飲料、強壮剤な
ど向けのように、４００ないし７００ｎｍの可視光の数十％を遮断すれば良いというもの
もある。
【０００３】
容器に遮光性を付与する方法は本願出願前にも数多く知られており、例えば、１．透明
素材に顔料を混ぜ着色させそれを容器化したもの、２．透明容器に遮光性フィルムを巻く
もの、３．異なる合成樹脂を混ぜ光を散乱させるようにしたもの、などがある。これら１
乃至３の遮光性容器は、いずれもリサイクル性が低く、また、加工や成形が難しかったり
して、コスト高につながりやすい。したがって、リサイクル性が高く加工や成形が容易で
コスト面でも優位となる、下記のような遮光性容器が知られている。
【０００４】
【特許文献１】特許第１３８５２２８号（特公昭６１−３９２２３号公報）
【特許文献２】特許第１２８３９２０号（特公昭６０−５４５０号公報）
【０００５】
この特許文献１の遮光性容器の製造方法によれば、ポリエステル製のパリソン（プリフ
ォーム）を二軸延伸ブロー成形に適した温度９０ないし１２０℃に加熱すると共に、パリ
ソンの外表面だけ約１３０℃以上に加熱することによって白化させておき、その外表面白
化のパリソンをブロー成形して、容器外表面を除く部分は透明であると共に容器外表面は
白化現象により、不透明な容器、すなわち、遮光性容器を得ることが出来る。
【０００６】
また、特許文献２の遮光性容器の製造方法によれば、繰り返し単位の７０ないし９０モ
ル％がエチレンテレフタレートであり、且つ０．５以上の固有粘度を有する結晶性共重合
ポリエステルから透明のパリソンを形成し、このパリソンを加熱することにより少なくと
も、表面層部分を結晶化させたのち、二軸延伸または膨張可能な温度で吹き込み成形して
、スリガラス調表面を有する遮光性容器を得ることが出来る。
【発明の開示】
【発明が解決しようとする課題】
【０００７】
特許文献１記載の製造方法にて、本発明者らが実証したところ、ポリエステル製のパリ
ソンを二軸延伸ブロー成形に適した温度９０ないし１２０℃に加熱すると共に、外表面だ
けを約１３０℃以上に加熱することは技術的に難しく、ブロー成形の金型通りの形状の容
器にすることが出来ないケースが多々（４０％程度）発生した。この特許文献１には、ヒ
ータの電圧、スピンドルとヒータとの距離、スピンドルのオーブン通過速度等任意に変え
ることができる装置を使用することが望ましいと記載されているだけで、パリソンの外表
面だけを白化させ且つパリソン全体を二軸延伸ブロー成形に適した温度に加熱するための
具体的記載がないため、当業者であっても再現性に難があることが判明した。
【０００８】
特許文献２は、繰り返し単位の７０ないし９０モル％がエチレンテレフタレートであり
、且つ０．５以上の固有粘度を有する結晶性共重合ポリエステルから透明のパリソンであ
れば、良好なスリガラス調表面を有する遮光性容器を得られるとしている。そして、この
特許文献２の比較例２の記載及び第２表により、ホモのポリエチレンテレフタレートでは
、ブロー成形の金型通りの形状の容器にすることが出来ない場合が３０ないし８０％程度
あると記載されている。
【０００９】
そこで、本発明の目的は、ポリエチレンテレフタレートを含むポリエステルなどの優れ
た特性を有しながら、好ましい遮光性を得ることが出来、且つブロー成形の金型通りの形
状に容易に成形することができて、経済性及びリサイクル性に優れた遮光性容器及びその
製造方法を提供することにある。
【課題を解決するための手段】
【００１０】
本発明は、上記目的を達成するために提案されたものであって、下記の構成からなるこ
とを特徴とするものである。
すなわち、本発明によれば、胴部及び底部からなるポリエステル製の容器の口部及び底
部においては厚み方向の一部または全部を球晶化し、胴部においては厚み方向の一部を球
晶化させてなり、可視光（４００〜７００ｎｍ）に対する前記厚み方向の前記波長範囲の
平均全光線透過度を６５％以下としたことを特徴とする遮光性容器が提供される。
【００１１】
また、本発明によれば、前記厚み方向の一部における球晶化部分は全厚みの１０ないし
６０％の範囲である上記遮光性容器が提供される。
【００１２】
また、本発明によれば、前記厚み方向の一部における球晶化部分は、２０μｍ以上であ
る上記遮光性容器が提供される。
【００１３】
また、本発明によれば、前記球晶の球径は、１μｍ以上である上記遮光性容器が提供さ
れる。
【００１４】
また、本発明によれば、前記容器はポリエステルを二軸延伸ブロー成形してなるもので
ある上記遮光性容器が提供される。
【００１５】
また、本発明によれば、前記ポリエステルはホモ−ポリエチレンテレフタレートである
上記遮光性容器が提供される。
【００１６】
また、本発明によれば、前記遮光性容器が、内外層がポリエステルからなり、その内部
にバリア層および／または酸素吸収層を有する積層体から構成されてなる上記遮光性容器
が提供される。
【００１７】
また、本発明によれば、ポリエステル製のプリフォームを予備加熱により６０ないし１
２０℃に加熱し、該予備加熱後のプリフォームをブロー成形機により、３０秒以下でプリ
フォームの外表面温度及び内表面温度のいずれか一方を１２０ないし１９０℃とし、いず
れか他方をそれよりも低くなるように再加熱したあと、該プリフォームを二軸延伸ブロー
成形することを特徴とする遮光性容器の製造方法が提供される。
【００１８】
また、本発明によれば、前記ブロー成形が、縦方向の延伸倍率が２倍未満、横方向の延
伸倍率が３倍未満の二軸延伸ブロー成形である上記遮光性容器の製造方法が提供される。
【発明の効果】
【００１９】
本発明の遮光性容器は、口部及び底部においては厚み方向の一部または全部を球晶化し
、胴部においては厚み方向の一部を球晶化させてなり、可視光（４００〜７００ｎｍ）に
対する前記厚み方向の前記波長範囲の平均全光線透過度を６５％以下とすることが重要で
あり、これら球晶により可視光が散乱して、可視光の透過が抑制され容器の内容物を保護
することができる。したがって、容器の素材自体に好ましい遮光性を有して、この素材の
機械的強度ならびに耐熱性に優れるという特性を保持でき、その結果、優れた経済性及び
リサイクル性を兼ね備えることができる効果がある。
【００２０】
また、前記厚み方向の一部における球晶化部分が全厚みの１０ないし６０％の範囲にあ
ることにより目的とする遮光性が確保されるものであり、この範囲外の部分は球晶化され
ていないため成形加工がしやすいという特性がある。
【００２１】
また、球晶の球径を１μｍ以上とすることにより、これら球晶により可視光が散乱して
、可視光の透過が抑制され、容器内に入射する可視光が確実に遮光される効果がある。
【００２２】
また、本発明の遮光性容器は、ポリエステルを二軸延伸ブロー成形したものであるから
、ポリエステル素材の特性である機械的強度及び耐熱性に優れている。                
【００２３】
また、前記容器の素材として用いるポリエステルがホモ−ポリエチレンテレフタレート
であると成形性に優れリサイクル性にも優れている。
【００２４】
また、本発明の遮光性容器は、ポリエステル製のプリフォームを予備加熱により６０な
いし１２０℃に加熱し、該予備加熱後のプリフォームをブロー成形機により、３０秒以下
でプリフォームの外表面温度及び内表面温度のいずれか一方を１２０ないし１９０℃とし
、いずれか他方をそれよりも低くなるように再加熱したあと、該プリフォームを二軸延伸
ブロー成形することによって、ポリエステル素材の特性を活かしながら、好ましい遮光性
を得ることができ、且つ、賦形性にも優れている。
【発明を実施するための最良の形態】
【００２５】
以下に、図面を参照して本発明を実施するための最良の形態を説明する。
図１は本発明の実施の形態を示す遮光性容器の側面図、図２は後述する実施例１で得ら
れた遮光性容器の胴部断面の顕微鏡写真を模式図的に示したものである。本発明の遮光性
容器１は、口部２、胴部３及び底部４からなるポリエステル製の容器５の少なくとも胴部
３に、これの厚み方向の一部を球晶化させてなり、可視光に対する厚み方向の平均全光線
透過度を６５％以下、より好適には４０％以下とたものである。口部と底部は、胴部と同
様に厚み方向の一部を球晶化させてもよいし、厚み方向の全体を球晶化させてもよい。  
【００２６】
前記容器５の口部２には、キャップを螺着脱するための螺条（ネジ）１０があり、更に
その下にフランジ１１が形成されている。この口部２は肩部１２を経て胴部３に至り、こ
の胴部３は側壁１３を形成し、この側壁１３の下部は底部４に連なっている。
【００２７】
前記胴部３の側壁１３の厚み方向の長さ、すなわち、全厚みｔは内容物の種類により任
意に設定される。側壁１３の全厚みｔの一部は球晶化しており、この球晶化部分１４は、
所謂白化現象を起こしている部分であり、図２に示すように、無数の球晶１５の集まりで
あって、この例では側壁１３の外側表面１３ａ側に生じている。この球晶１５は、ポリエ
ステルがある温度域になると生ずるもので、ポリエステル中に有る微結晶が特定な配列を
とって集合し、外形が球状をなした結晶である。したがって、この球晶化部分１４に入射
した可視光は、無数の球晶１５により散乱し遮光するものであり、本発明では、その遮光
性能を、平均全光線透過度の６５％以下としている。
【００２８】
この球晶化部分１４は、側壁１３の全厚みｔの１０ないし６０％の範囲内であり、１０
％に満たないと充分な遮光性、すなわち、平均全光線透過度の６５％以下とすることが出
来ず、逆に、６０％を超えると高い遮光性を得ることが出来るが、成形加工性が著しく低
下するか、あるいは成形加工不能に陥る。より好ましい球晶化部分１４は、全厚みｔの１
５ないし５０％の範囲内である。なお、この球晶化部分１４は、この実施例では側壁１３
の外表面１３ａ側に存在するが、これに限定されず内表面１３ｂ側であっても、これらの
中間であっても差し支えない。
【００２９】
この球晶化部分１４の球晶１５は、側壁１３の外表面１３ａから内表面１３ｂ側に行く
に従い球径が小さくなり、遂には無くなり透明となる。この球晶１５の球径は１μｍ以上
であればよく、その上限は制限されない。この球晶は胴部３の側壁１３を通して容器５内
に入射する可視光の波長より充分大きく、これら球晶１５により可視光が散乱し、確実に
遮光される。なお、球晶１５の球径が上記範囲に満たない場合は、上記平均全光線透過度
を６５％以下とすることが出来ない。
【００３０】
前記容器５の材質は、熱可塑性ポリエステルであり、主として通常のポリエチレンテレ
フタレートが使用される。このポリエチレンテレフタレートの主たる繰り返し単位はエチ
レンテレフタレートであり、好ましくは、酸成分の９０モル％以上がテレフタル酸で、グ
リコール成分の９０モル％以上がエチレングリコールである結晶性の樹脂を使用する。
このほかの酸成分としては、イソフタル酸やナフタレンジカルボン酸など、たのグリコ
ール成分としてはジエチレングリコール、１，４−ブタンジオール、シクロヘキサンジメ
タノールやプロピレングリコールなどが例示出来、特に、ホモ−ポリエチレンテレフタレ
ートが、結晶化特性やリサイクル性の観点から優れている。
【００３１】
また、本発明の遮光性容器は、上記単層の素材ばかりでなく、内外層がポリエステルか
らなり、その内部にバリア層および／または酸素吸収層を有する積層体から構成されてい
てもよい。この積層体として好ましい層構成としては、ポリエステル／バリア層（または
酸素吸収層）／ポリエステル／バリア層（または酸素吸収層）／ポリエステルからなる５
層構成、またはポリエステル／バリア層（または酸素吸収層）／ポリエステルからなる３
層構成などの積層体が例示される。
【００３２】
バリア層としては、酸素バリア性を有する熱可塑性樹脂が何れも使用することができ、
例えば、エチレン−ビニルアルコール共重合体、ＭＸＤナイロンなどのポリアミド、ポリ
塩化ビニリデン樹脂、ポリビニルアルコール、フッ素樹脂等が挙げられる。            
また、酸素吸収層としては、一般に酸素バリア性樹脂、酸化性重合体および遷移金属系
触媒のブレンド物が用いられる。
酸化性重合体としては、酸化性の有機材料、例えば、ポリブタジエン、ポリイソプレン
、ポリプロピレン、エチレン−一酸化炭素共重合体、６−ナイロン、１２−ナイロン、メ
タキシレンジアミン（ＭＸ）ナイロンのようなポリアミド類などに酸化触媒として遷移金
属を含む有機酸塩類や光増感剤を加えたものが使用される。
遷移金属系触媒としては、鉄、コバルト、ニッケル等の周期律表第８族成分が好ましく
用いられる。
【００３３】
次に、上記構成になる遮光性容器１の製造方法について述べる。
まず、図３に示すような有底で上端開口のプリフォーム２０を、ホモ−ポリエチレンテ
レフタレートにて射出成形する。このプリフォーム２０をオーブンにより、６０ないし１
２０℃の範囲内の温度になるように予備加熱する。この際、プリフォーム２０の外表面２
１及び内表面２２とも、ほぼ均一温度となるように加熱する。次に、予備加熱後のプリフ
ォーム２０を公知の二軸延伸ブロー成形機内に装着し、３０秒以下、好ましくは１０ない
し２０秒程度の短時間でプリフォーム２０の外表面２１の温度及び内表面２２の温度のい
ずれか一方、例えば、外表面２１の温度を１２０ないし１９０℃、好ましくは１５５ない
し１７０℃とし、他方、つまり内表面２２の温度をそれよりも低く、例えば、１０ないし
２５℃低くなるように再加熱する。そのあと直ちに、プリフォーム２０内にエアーを吹き
込み二軸延伸ブロー成形して、図１に示す遮光性容器１を得る。この際の二軸延伸ブロー
成形条件は、縦方向の延伸倍率が２倍未満、横方向の延伸倍率が３倍未満であり、従来の
二軸延伸ブロー成形条件と比べて明らかに低い延伸倍率であることが分かる。
【００３４】
上記の製造方法によれば、予備加熱によりプリフォーム２０を予め６０ないし１２０℃
にしておくことにより、二軸延伸ブロー成形機内のヒーターによりプリフォーム２０を３
０秒以下という短時間の再加熱により、外表面２１の温度及び内表面２２の温度のいずれ
か一方を１２０ないし１９０℃とし、いずれか他方をそれよりも低くなるように温度差を
保持することができ、その温度差のままプリフォーム２０を二軸延伸ブロー成形できる。
したがって、外表面２１の温度が１２０ないし１９０℃であれば、プリフォーム２０の外
表面２１側に球晶化部分１４が生じ、外表面２１の温度より低い内表面２２側には球晶化
部分１４が生じず透明となり、二軸延伸ブロー成型がスムーズになされ、得られた遮光性
容器１の側壁１３の外表面１３ａ側が球晶化部分１４であり、内表面１３ｂ側は透明とな
る。
【００３５】
したがって、本発明の方法によれば、従来例のようにプリフォーム２０全体に球晶化部
分１４が生じて、二軸延伸ブロー成形が困難となるようなことがないため、ポリエチレン
テレフタレートなどの素材本来の優れた特性を有しながら、好ましい遮光性を得ることが
出来、且つ金型通りの形状に容易に賦形されて容器を得ることができ、経済性及びリサイ
クル性に優れた遮光性容器１を製造することが出来る。
【実施例】
【００３６】
以下に、実施例に基づいて本発明の遮光性容器の優位性を説明する。
なお、実施例における物性値は下記の測定方法によって求められたものである。      
１．平均全光線透過度
図１に示す胴部のＡで示した部分から１０ｍｍ×３０ｍｍ程度のサンプルを採取し、
ＪＩＳ−Ｋ７１０５に準じて全光線透過度を求め、４００〜７００ｎｍにおける全光線
透過度の相加平均値をもってデータとした。
２．容器厚み方向の球晶化部分の範囲、および球晶の大きさ
図１に示す胴部のＡで示した部分から５ｍｍ×５ｍｍ程度のサンプルを採取し、ミク
ロトームを用いて断面から１０μｍ程度の薄片を切り出してプレパラートを作成し、偏
光顕微鏡を用いて測定した。
【００３７】
＜実施例１＞
ホモポリエチレンテレフタレート樹脂（ＩＶ＝０．７５）を１６０℃にて４時間乾燥さ
せ、射出成形機のシリンダ温度２８０〜２９０℃、ホッットランナー温度２８５℃、型温
１５〜２０℃、射出圧力４５ｋｇｆ／ｃｍ2 の条件にてプリフォームを成形した。
プリフォームの主要寸法は、全長８０ｍｍ（口部２０ｍｍ、胴部６０ｍｍ）、胴部外径
２３ｍｍ、胴部肉厚３ｍｍの有底円筒形状である。
プリフォームを射出成形後、製品温度が室温となる迄冷却し、さらにオーブンにて８５
℃迄予備加熱を行った後、赤外線ヒーター、延伸ロッド、金型等で構成される２軸延伸ブ
ロー成形機にて中空容器を成形した。成形性は良好であった。
上記中空容器の成形条件の詳細は下記の通りである。
赤外線ヒーターにて１５秒間再加熱し、プリフォーム温度を外面１６０℃、内面１４５
℃とし、金型内にてブローエア圧力３０ｋｇｆ／ｃｍ2 で２軸延伸ブロー成形を行い、全
高１０５ｍｍ（口部２０ｍｍ、胴部８５ｍｍ）、胴部外径５０ｍｍ、胴部肉厚０．５ｍｍ
の丸型中空容器（縦倍率１．４倍、横倍率２．５倍）を成形した。
得られた中空容器の平均全光線透過度は５９％、厚み方向の球晶化部分は全厚みの５５
％、球晶の球径は１〜数μｍであり、優れた遮光性を示した。
【００３８】
＜実施例２＞                                                                    
実施例１と同様にプリフォームを成形した。プリフォームの主要寸法は、全長７０ｍｍ
（口部２０ｍｍ、胴部５０ｍｍ）、胴部外径２０ｍｍ、胴部肉厚３ｍｍの有底円筒形状で
ある。
プリフォームを射出成形後、製品温度が室温となる迄冷却し、さらにオーブンにて７５
℃迄予備加熱を行った後、赤外線ヒーター、延伸ロッド、金型等で構成される２軸延伸ブ
ロー成形機にて中空容器を成形した。成形性は良好であった。
上記中空容器の成形条件の詳細は下記の通りである。
赤外線ヒーターにて２０秒間再加熱し、プリフォーム温度を外面１６０℃、内面１５０
℃とし、金型内にてブローエア圧力３０ｋｇｆ／ｃｍ2 で２軸延伸ブロー成形を行い、全
高９５ｍｍ（口部２０ｍｍ、胴部７５ｍｍ）、胴部外径２５−４５ｍｍ、胴部肉厚０．７
ｍｍの丸型中空容器（縦倍率１．５倍、横倍率０．５〜２．４倍）を成形した。
得られた中空容胴部の側壁の全光線透過の百分率と光の波長との関係を図４に示した。
得られた中空容器の平均全光線透過度は３０％、厚み方向の球晶化部分は全厚みの５５
％、球晶の球径は１〜数μｍであり、優れた遮光性を示した。
【００３９】
＜実施例３＞
実施例１と同形状のプリフォームを、ホモポリエチレンテレフタレート樹脂（ＩＶ＝０
．７５）とバリア材としてＭＸＤナイロンを用い、共射出にて成形した。
層構成は、ホモ−ポリエチレンテレフタレート３層、ナイロン２層の２種５層構成であ
る。
プリフォームを射出成形後、製品温度が室温となる迄冷却し、さらにオーブンにて１２
０℃迄予備加熱を行った後、赤外線ヒーター、延伸ロッド、金型等で構成される２軸延伸
ブロー成形機にて中空容器を成形した。成形性は良好であった。
上記中空容器の成形条件の詳細は下記の通りである。
赤外線ヒーターにて１０秒間再加熱し、プリフォーム温度を外面１６５℃、内面１４０
℃とし、金型内にてブローエア圧力３０ｋｇｆ／ｃｍ2 で２軸延伸ブロー成形を行い、全
高１０５ｍｍ（口部２０ｍｍ、胴部８５ｍｍ）、胴部外径５０ｍｍ、胴部肉厚０．５ｍｍ
の丸型中空容器（縦倍率１．４倍、横倍率２．５倍）を成形した。
得られた中空容器の平均全光線透過度は６０％、厚み方向の球晶化部分は全厚みの３０
％、球晶の球径は１〜数μｍであり、優れた遮光性を示した。
【００４０】
＜比較例１＞
実施例１の予備加熱温度のみを５０℃に変更した以外は実施例１と同様にして中空容器
を成形した。
得られた中空容胴部の側壁の全光線透過の百分率と光の波長との関係を、実施例２で得
られた容器と併せて図４に示した。
得られた中空容器は若干の熱結晶白化が認められるものの、平均全光線透過度は８０％
以上であり、充分な遮光性が得られなかった。
【００４１】
＜比較例２＞
実施例１の予備加熱温度のみを１３０℃に変更したところ、プリフォームの肉厚方向の
ほぼ全域が球晶化され、ブロー成形時に延伸されず、ブロー不良となった。
【００４２】
＜比較例３＞
実施例１のブロー成形時のプリフォーム温度を内外ともに１２０℃にした以外は、実施
例１と同様にして中空容器を成形したところ、得られた中空容器の平均全光線透過度は８
０％以上であり、充分な遮光性が得られなかった。
【００４３】
＜比較例４＞
実施例１のブロー成形時のプリフォーム外面温度のみを１９０℃にした以外は、実施例
１と同様にしたところ、プリフォームの肉厚方向のほぼ全域が球晶化され、ブロー成形時
に延伸されず、ブロー不良となった。
【００４４】
＜比較例５＞
実施例１のブロー成形時の再加熱時間を４０秒に変更した以外は実施例１と同様にした
が、成形された容器は、局所的に薄肉となり肉厚分布不良ならびにブロー不良となった。
これは、プリフォームを長時間かけて高温に加熱する場合、プリフォーム内の熱伝達に
よりプリフォーム垂直軸方向の加熱温度の高低差がつけられず、ブロー成形に最適な加熱
温度分布が得られないためと考えられる。
【００４５】
＜比較例６＞
実施例１のブロー金型の容器形状を、全高１４５ｍｍ（口部２０ｍｍ、胴部１２５ｍｍ
）、縦延伸倍率２．１倍、胴部外径５０ｍｍに変更した以外は実施例１と同様にしたとこ
ろ、プリフォームが金型形状まで延伸されずブロー不良となった。
【００４６】
＜比較例７＞
実施例１のブロー金型の容器形状を、全高１０５ｍｍ（口部２０ｍｍ、胴部８５ｍｍ）
、胴部外径６２ｍｍ、横延伸倍率３．１倍に変更した以外は実施例１と同様にしたところ
、プリフォームが金型形状まで延伸されずブロー不良となった。
【００４７】
以上、本発明の実施例を比較例と対比して説明したが、具体的な構成はこれに限定され
ず、本発明の要旨を逸脱しない範囲での変更は適宜可能であることは理解されるべきであ
る。
【産業上の利用可能性】
【００４８】
本発明の遮光性容器及びその製造方法は、ポリエステルなどの優れた特性を要求され、
一方で好ましい遮光性を要求されているのに成形加工が容易であり、経済性及びリサイク
ル性も要求されるような場合に、利用可能性が極めて高くなる。
【図面の簡単な説明】
【００４９】
【図１】本発明の実施例１に示した遮光性容器の一部を断面した側面図である。
【図２】実施例１で得られた遮光性容器胴部の断面顕微鏡写真の模式図である。
【図３】図１の遮光性容器をブロー成形する前のプリフォームの側面図である。
【図４】実施例２と比較例１で得られた中空容器の胴部の側壁による全光線透過の百分率と光の波長との関係を示す特性図である。
【符号の説明】
【００５０】
１                        遮光性容器
２                        口部
３                        胴部
４                        底部
５                        容器
１０                      ネジ
１１                      フランジ
１２                      肩部
１３                      側壁
１３ａ，２１              外表面
１３ｂ，２２              内表面
１４                      球晶化部分
１５                      球晶
２０                      プリフォーム
Ａ                        胴部（サンプル採取部）
【図１】
2006321152.tif 000003
【図２】
2006321152.tif 000004
【図３】
2006321152.tif 000005
【図４】
2006321152.tif 000006